【手続補正書】
【提出日】平成20年5月13日(2008.5.13)
【手続補正１】
【補正対象書類名】特許請求の範囲
【補正対象項目名】全文
【補正方法】変更
【補正の内容】
【特許請求の範囲】
【請求項１】
酸化アルミニウムおよび酸化ジルコニウムを含む基材；および
拡散結合増強層
を含んでなる切削工具。
【請求項２】
耐摩耗性被覆をさらに含んでなる、請求項１に記載の切削工具。
【請求項３】
該拡散結合増強層が、窒素および塩化アルミニウムを含む気体混合物と酸化ジルコニウムとの間の反応生成物を含む、請求項１に記載の切削工具。
【請求項４】
該拡散結合増強層の厚さが０.２５〜２.０マイクロメートルの範囲である、請求項１に記載の切削工具。
【請求項５】
該拡散結合増強層が酸化ジルコニウム、ジルコニウムの窒化物、およびアルミニウムの窒化物のうちの少なくとも一つを含む、請求項１に記載の切削工具。
【請求項６】
該基材が０.５〜４５質量％の酸化ジルコニウムを含む、請求項１に記載の切削工具。
【請求項７】
該基材が０.５〜２６質量％の酸化ジルコニウムを含む、請求項６に記載の切削工具。
【請求項８】
該基材が２〜２６質量％の酸化ジルコニウムを含む、請求項７に記載の切削工具。
【請求項９】
該基材が９〜１１質量％の酸化ジルコニウムを含む、請求項８に記載の切削工具。
【請求項１０】
該基材が０.３〜３５質量％のジルコニウムを含む、請求項１に記載の切削工具。
【請求項１１】
該基材が６〜２０質量％のジルコニウムを含む、請求項１０に記載の切削工具。
【請求項１２】
該被覆が、周期表のIIIA族、IVB族、VB族、およびVIB族から選択される金属の金属炭化物、金属窒化物、金属ケイ素、および金属酸化物のうちの少なくとも一つを含む、請求項２に記載の切削工具。
【請求項１３】
該被覆が、窒化チタン（TiN）、炭窒化チタン（TiCN）、窒化アルミニウムチタン（TiAlN）、窒化アルミニウムチタン・プラス炭素（TiAlN+C）、窒化チタンアルミニウム（AlTiN）、窒化チタンアルミニウム・プラス炭素（AlTiN+C）、窒化アルミニウムチタン・プラス炭化タングステン/炭素（TiAlN+WC/C）、窒化チタンアルミニウム・プラス炭化タングステン/炭素（AlTiN+WC/C）、酸化アルミニウム（Al2O3）、二ホウ化チタン（TiB2）、炭化タングステン/炭素（WC/C）、窒化クロム（CrN）、および窒化クロムアルミニウム（AlCrN）のうちの少なくとも一つを含む、請求項１２に記載の切削工具。
【請求項１４】
第二の被覆をさらに含む、請求項２に記載の切削工具。
【請求項１５】
該第二の被覆が、周期表のIIIA族、IVB族、VB族、およびVIB族から選択される金属の金属炭化物、金属窒化物、金属ケイ素、および金属酸化物のうちの少なくとも一つを含む、請求項１４に記載の切削工具。
【請求項１６】
該第二の被覆が、窒化チタン（TiN）、炭窒化チタン（TiCN）、窒化アルミニウムチタン（TiAlN）、窒化アルミニウムチタン・プラス炭素（TiAlN+C）、窒化チタンアルミニウム（AlTiN）、窒化チタンアルミニウム・プラス炭素（AlTiN+C）、窒化アルミニウムチタン・プラス炭化タングステン/炭素（TiAlN+WC/C）、窒化チタンアルミニウム・プラス炭化タングステン/炭素（AlTiN+WC/C）、酸化アルミニウム（Al2O3）、二ホウ化チタン（TiB2）、炭化タングステン/炭素（WC/C）、窒化クロム（CrN）、および窒化クロムアルミニウム（AlCrN）のうちの少なくとも一つを含む、請求項１５に記載の切削工具。
【請求項１７】
該被覆が１〜２０マイクロメートルの厚さを有する、請求項１２に記載の切削工具。
【請求項１８】
該第二の被覆が１〜２０マイクロメートルの厚さを有する、請求項１５に記載の切削工具。
【請求項１９】
酸化アルミニウムおよび酸化ジルコニウムを含む基材； 
ジルコニウムの窒化物、酸化ジルコニウムおよびアルミニウムの窒化物を含む中間層；および
第一の耐摩耗性被覆
を含んでなる切削インサート。
【請求項２０】
該第一の耐磨耗性被覆の上に第二の耐摩耗性被覆をさらに含んでなる、請求項１９に記載の切削インサート。
【請求項２１】
該第一の耐摩耗性被覆と該第二の耐摩耗性被覆の厚さは、合わせて１〜２０マイクロメートルである、請求項２０に記載の切削インサート。
【請求項２２】
該第一の耐摩耗性被覆と該第二の耐摩耗性被覆は、周期表のIIIA族、IVB族、VB族、およびVIB族から選択される金属の金属炭化物、金属窒化物、金属ケイ素、および金属酸化物のうちの少なくとも一つをそれぞれ独立して含む、請求項２１に記載の切削インサート。
【請求項２３】
該第一の耐摩耗性被覆と該第二の耐摩耗性被覆は、窒化チタン（TiN）、炭窒化チタン（TiCN）、窒化アルミニウムチタン（TiAlN）、窒化アルミニウムチタン・プラス炭素（TiAlN+C）、窒化チタンアルミニウム（AlTiN）、窒化チタンアルミニウム・プラス炭素（AlTiN+C）、窒化アルミニウムチタン・プラス炭化タングステン/炭素（TiAlN+WC/C）、窒化チタンアルミニウム・プラス炭化タングステン/炭素（AlTiN+WC/C）、酸化アルミニウム（Al2O3）、二ホウ化チタン（TiB2）、炭化タングステン/炭素（WC/C）、窒化クロム（CrN）、および窒化クロムアルミニウム（AlCrN）のうちの少なくとも一つをそれぞれ独立して含む、請求項２２に記載の切削インサート。
【請求項２４】
第三の耐摩耗性被覆をさらに含んでなる、請求項２１に記載の切削インサート。
【請求項２５】
該第三の耐摩耗性被覆が、周期表のIIIA族、IVB族、VB族、およびVIB族から選択される金属の金属炭化物、金属窒化物、金属ケイ素、および金属酸化物のうちの少なくとも一つを含む、請求項２４に記載の切削インサート。
【請求項２６】
該第三の耐摩耗性被覆が、窒化チタン（TiN）、炭窒化チタン（TiCN）、窒化アルミニウムチタン（TiAlN）、窒化アルミニウムチタン・プラス炭素（TiAlN+C）、窒化チタンアルミニウム（AlTiN）、窒化チタンアルミニウム・プラス炭素（AlTiN+C）、窒化アルミニウムチタン・プラス炭化タングステン/炭素（TiAlN+WC/C）、窒化チタンアルミニウム・プラス炭化タングステン/炭素（AlTiN+WC/C）、酸化アルミニウム（Al2O3）、二ホウ化チタン（TiB2）、炭化タングステン/炭素（WC/C）、窒化クロム（CrN）、および窒化クロムアルミニウム（AlCrN）のうちの少なくとも一つを含む、請求項２５に記載の切削インサート。
【請求項２７】
該第一の耐摩耗性被覆は窒化チタンを含み、該第二の耐摩耗性被覆は炭窒化チタンを含み、そして該第三の耐摩耗性被覆は窒化チタンを含む、請求項２４に記載の切削インサート。
【請求項２８】
中間層は０.２５〜２マイクロメートルの厚さを有する、請求項２７に記載の切削インサート。
【請求項２９】
第一の耐摩耗性被覆、第二の耐摩耗性被覆、および第三の耐摩耗性被覆のうちの少なくとも一つが化学蒸着法によって施されたものである、請求項２８に記載の切削インサート。
【請求項３０】
基材中の酸化ジルコニウムの濃度が０.５〜４５質量％である、請求項２９に記載の切削インサート。
【請求項３１】
アルミナおよびジルコニアを含む基材を塩化アルミニウムと窒素に曝露すること；そして
該基材を化学蒸着法または物理蒸着法のうちの少なくとも一つによって第一の被覆で被覆すること
を含む、切削工具に被覆を施す方法。
【請求項３２】
該基材が０.５〜４５質量％の酸化ジルコニウムを含む、請求項３１に記載の方法。
【請求項３３】
該基材が０.５〜２６質量％の酸化ジルコニウムを含む、請求項３２に記載の方法。
【請求項３４】
該基材が２〜２６質量％の酸化ジルコニウムを含む、請求項３３に記載の方法。
【請求項３５】
該基材が０.５〜１１質量％の酸化ジルコニウムを含む、請求項３４に記載の方法。
【請求項３６】
該基材が９〜１１質量％の酸化ジルコニウムを含む、請求項３５に記載の方法。
【請求項３７】
基材を塩化アルミニウムと窒素に曝露することが、基材を塩化アルミニウムと窒素を含む気体混合物に曝露することを含む、請求項３２に記載の方法。
【請求項３８】
該気体混合物が２００ミリバール〜１５００ミリバールの圧力下にある、請求項３７に記載の方法。
【請求項３９】
該気体混合物が５００ミリバール〜１０００ミリバールの圧力下にある、請求項３８に記載の方法。
【請求項４０】
気体混合物は５０℃〜１４００℃の温度を有する、請求項３２に記載の方法。
【請求項４１】
該気体混合物が５０℃〜１２００℃の温度を有する、請求項４０に記載の方法。
【請求項４２】
該気体混合物が５００℃〜１２００℃の温度を有する、請求項４１に記載の方法。
【請求項４３】
該気体混合物が１０００℃〜１２００℃の温度を有する、請求項４２に記載の方法。
【請求項４４】
該気体混合物が２５質量％〜９９質量％の濃度の塩化アルミニウムを含む、請求項４３に記載の方法。
【請求項４５】
該気体混合物が７５質量％〜９９質量％の濃度の塩化アルミニウムを含む、請求項４４に記載の方法。
【請求項４６】
基材を化学蒸着法および物理蒸着法のうちの少なくとも一つによって被覆することにより、周期表のIIIA族、IVB族、VB族、およびVIB族から選択される金属の金属炭化物、金属窒化物、金属ケイ素、および金属酸化物のうちの少なくとも一つを含む被覆が形成される、請求項３１に記載の方法。
【請求項４７】
該被覆が、窒化チタン（TiN）、炭窒化チタン（TiCN）、窒化アルミニウムチタン（TiAlN）、窒化アルミニウムチタン・プラス炭素（TiAlN+C）、窒化チタンアルミニウム（AlTiN）、窒化チタンアルミニウム・プラス炭素（AlTiN+C）、窒化アルミニウムチタン・プラス炭化タングステン/炭素（TiAlN+WC/C）、窒化チタンアルミニウム・プラス炭化タングステン/炭素（AlTiN+WC/C）、酸化アルミニウム（Al2O3）、二ホウ化チタン（TiB2）、炭化タングステン/炭素（WC/C）、窒化クロム（CrN）、および窒化クロムアルミニウム（AlCrN）のうちの少なくとも一つを含む、請求項４６に記載の方法。
【請求項４８】
基材を物理蒸着法および化学蒸着法のうちの一つによって第二の被覆で被覆することをさらに含む、請求項３１に記載の方法。
【請求項４９】
基材を第二の被覆で被覆することにより、周期表のIIIA族、IVB族、VB族、およびVIB族から選択される金属の金属炭化物、金属窒化物、金属ケイ素、および金属酸化物のうちの少なくとも一つを含む第二の被覆が形成される、請求項４８に記載の方法。
【請求項５０】
該第二の被覆が、窒化チタン（TiN）、炭窒化チタン（TiCN）、窒化アルミニウムチタン（TiAlN）、窒化アルミニウムチタン・プラス炭素（TiAlN+C）、窒化チタンアルミニウム（AlTiN）、窒化チタンアルミニウム・プラス炭素（AlTiN+C）、窒化アルミニウムチタン・プラス炭化タングステン/炭素（TiAlN+WC/C）、窒化チタンアルミニウム・プラス炭化タングステン/炭素（AlTiN+WC/C）、酸化アルミニウム（Al2O3）、二ホウ化チタン（TiB2）、炭化タングステン/炭素（WC/C）、窒化クロム（CrN）、および窒化クロムアルミニウム（AlCrN）のうちの少なくとも一つを含む、請求項４９に記載の方法。
【請求項５１】
第一の被覆は０.２５〜２０マイクロメートルの厚さを有する、請求項４６に記載の方法。
【請求項５２】
該第一の被覆が０.２５〜５.０マイクロメートルの厚さを有する、請求項５１に記載の方法。
【請求項５３】
全体の被覆は１〜２０マイクロメートルの厚さを有する、請求項４９に記載の方法。